СПОСОБ ИЗГОТОВЛЕНИЯ ФИЛЬТРА

2
4
2
1. Способ изготовления фильтров, включающий размещение периферийной части металлической сетки между кольцами из легкоплавкого материала, например, полиамида, скрепление сетки с кольцами и колец между собой, отличающийся тем, что поверхности колец в зонах скрепления с металлической сеткой обезжиривают, наносят на скрепляемые поверхности колец слой серной кислоты HSO 94% концентрации, выдерживают при комнатной температуре в течение 30 секунд до образования конфекционной липкости материала колец под воздействием кислоты, затем размещают металлическую сетку между кольцами и помещают полученный пакет в пресс, создают давление 20-30 кгс/см и выдерживают пакет под этим давлением в течение 3-4 часов, сбрасывают давление и извлекают пакет из пресса, после чего выдерживают пакет в свободном состоянии не менее 24 часов.
2. Способ изготовления фильтров по п.1, отличающийся тем, что для обезжиривания склеиваемых поверхностей колец применяют бензин-растворитель ТУ 38.401-67-108-92.
3. Способ изготовления фильтров по п.1, отличающийся тем, что после размещения металлической сетки между кольцами фиксируют кольца относительно друг друга при помощи ленты фторопластовой и ленты липкой полиэтиленовой.